Способ получения смазочной композиции
METHOD FOR PRODUCING A LUBRICATING COMPOSITION

Изобретение относится к области создания смазочных материалов и может быть использовано при изготовлении смазок для уменьшения износа трущихся поверхностей деталей машин и механизмов различного назначения.
Известны способы получения смазочных композиций (авт. свид. SU №1772147, опубл. 30.10.92 по кл. C10M 177/00), включающие стадию смешивания масла с компонентом меди, выполненным в виде ее порошка, с предварительным диспергированием порошка в олеиновой кислоте.
Существенными недостатками таких способов являются сложность приготовления, хранения и использование металлических порошков, а также их способность к агрегированию и седиментационная неустойчивость, приводящие к расслоению композиции и образованию осадка, что требует дополнительного фильтрования, в том числе в процессе эксплуатации. Кроме того, малая восстановительная активность таких составов создает трудности по плакированию медью трущихся соединений, что снижает триботехнические характеристики этих смазочных композиций.
Техническим результатом предлагаемого изобретения является снижение износа и коэффициента трения в трибосистеме за счет исключения металлических порошков в технологии изготовления смазочных композиций.
Такой технический результат достигается тем, что способ получения смазочной композиции включает стадию смешивания компонента меди с маслом, при этом, добавляют диэтаноламид олеиновой кислоты, а в качестве компонента меди используют медную пластину при соотношении меди, диэтаноламида олеиновой кислоты, смазочного масла в мас. %: 0,4-2,4; 15,0; 82,6-84,6.
В предлагаемом способе компонент меди в виде медной пластины растворяют в диэтаноламиде олеиновой кислоты, в результате чего медь существует в виде хелатного комплекса, обеспечивающего хорошую растворимость медьсодержащего компонента и препятствующего преждевременному осаждению из смазочной композиции. При этом, соотношение меди, диэтаноламида олеиновой кислоты и смазочного масла в мас. % составляет: 0,4-2,4; 15,0; 82,6-84,6.
Формула хелатного комплекса меди с диэтаноламидом олеиновой кислоты:
Процесс плакирования медью подвижных деталей машин и механизмов происходит в результате термической диссоциации медного комплекса на трущихся поверхностях, восстановления ионов меди электронами, поступающих от атомов железа, входящих в состав этих деталей, и последующего осаждения атомов меди на этой поверхности с образованием сервовитной пленки. Все описанные выше реакции протекают в присутствии поверхностно-активного вещества, в роли которого выступает главный компонент присадки - диэтаноламид олеиновой кислоты, который, выступая в роли лиганда, координируется ионом двухвалентной меди. Признаком образования координационной связи между медью и азотом является окрашивание смазочной смеси в сине-зеленый цвет.
Результаты испытаний способа получения смазочной композиции.
Способ был реализован на стандартной машине трения типа Амслер - «МИ». Метод оценки заключался в использовании роликовых испытательных установок, предусматривающих синхронное измерение скорости изнашивания и момента сил трения в течение всего опыта без разъединения зоны трения.
Испытания проводились при нагрузке Р 115,15 кгс и линейной скорости скольжения V 0,37 м/с. В качестве базы сравнения использовалась смесь смазочного масла с диэтаноламидом олеиновой кислоты на аналогичном режиме испытания при массовом соотношении диэтаноламида олеиновой кислоты и смазочного масла в масс. %: 15, 85.
Результаты испытаний представлены в Таблице 1.
Использование предлагаемого способа позволяет существенно снизить износ и коэффициент трения в трибосистеме, увеличить долговечность узлов трения деталей механизмов и сократить затраты на их техническое обслуживание.